(57)【要約】      （修正有）【課題】清涼感が良く、ベタツキ軽減効果があり、衣服の着心地を高めることができる裏地用の生地と、前記生地を裏地として備える洋服を提供する。【解決手段】和紙糸と補強糸が交織された織物または和紙糸と補強糸が交編された経編物により形成され、和紙糸は、和紙がテープ状にスリットされたスリット和紙が加撚された糸、２本以上のスリット和紙が加撚されて組み合わされた糸、及び１本以上のスリット和紙と１本以上の補助糸が組み合わされた複合糸から選ばれた１種以上の糸であり、補助糸は長繊維およびスパン糸から選ばれた１種以上の糸であり、補強糸は長繊維およびスパン糸から選ばれた１種以上の糸であり、織物または経編物におけるスリット和紙の含有量が２０重量％以上かつ８０重量％以下である裏地用の生地である。また、前記生地から成るか又は当該生地を含んで構成された裏地を備える衣服である。【選択図】なし【特許請求の範囲】
【請求項１】
裏地用の生地であって、
前記生地は、和紙糸と補強糸が交織された織物により形成されるか、又は前記和紙糸と前記補強糸が交編された経編物により形成され、
前記和紙糸は、和紙がテープ状にスリットされたスリット和紙が加撚されて成る単糸、２本以上の前記単糸が組み合わされて成る糸、および、１本以上の前記スリット和紙と１本以上の補助糸が組み合わされて成る複合糸からなる群より選ばれた１種以上の糸であり、
前記補助糸は、前記スリット和紙と組み合わされて前記複合糸を形成させるために用いられる、長繊維、及びスパン糸からなる群より選ばれた１種以上の糸であり、
前記補強糸は、前記和紙糸と交織または交編させるために用いられる、長繊維、及びスパン糸からなる群より選ばれた１種以上の糸であり、
前記織物または前記経編物における前記スリット和紙の含有量が２０重量％以上かつ８０重量％以下であることを特徴とする生地。
【請求項２】
裏地用の生地であって、
前記生地は、和紙糸で織られた織物により形成されるか、又は前記和紙糸で編まれた経編物により形成され、
前記和紙糸は、和紙がテープ状にスリットされたスリット和紙を１本以上と補助糸が１本以上とが組み合わされて成る複合糸であるか、または、前記スリット和紙が加撚されて成る単糸、及び２本以上の前記単糸が組み合わされて成る糸からなる群より選ばれた１種以上の糸ならびに前記複合糸であり、
前記補助糸は、前記スリット和紙と組み合わされて前記複合糸を形成させるために用いられる、長繊維、及びスパン糸からなる群より選ばれた１種以上の糸であり、
前記織物または前記経編物における前記スリット和紙の含有量が２０重量％以上かつ８０重量％以下であることを特徴とする生地。
【請求項３】
前記複合糸は、１本以上の前記単糸と、１本以上の前記補助糸と、が合撚されて成る合撚糸である請求項１又は請求項２に記載された生地。
【請求項４】
前記複合糸は、１本の前記スリット和紙の外周または２本以上の当該スリット和紙が束ねられた外周に、前記補助糸が１本以上巻き付けられて成るカバリング糸である請求項１又は請求項２に記載された生地。
【請求項５】
前記織物がメッシュ織物であり、前記経編物がメッシュ編物である請求項１から請求項４までのいずれか一項に記載された生地。
【請求項６】
裏地を備える衣服であって、
前記裏地が、請求項１から請求項５までのいずれか一項に記載された生地から成るか、又は前記生地を含んで構成されたことを特徴とする衣服。
【発明の詳細な説明】
【技術分野】
【０００１】
本発明は、裏地用の生地と、前記生地を裏地として備える衣服に関する。
【背景技術】
【０００２】
裏地は、衣服の表地を補強したり、滑りを良くして衣服を着脱しやすくしたり、衣服のシルエットを綺麗に保ったり等の目的で、衣服の裏側に付けられる生地である。裏地を備える衣服（例えば、スーツ等の洋服）を着たときに、裏地は下着や肌に接する。このため、裏地用の生地には、清涼性、柔らかさ、及び滑りやすさが求められる。従来、裏地用の生地として、ポリエステル若しくはポリアミド等の合成繊維製の織物、キュプラ若しくはビスコースレーヨン等の再生繊維製の織物、アセテート等の半合成繊維製の織物、または、合成繊維と再生繊維が組み合わされた織物などが知られている（例えば、特許文献１から特許文献４を参照）。
【先行技術文献】
【特許文献】
【０００３】
【特許文献１】特開２００８−８１９１４号公報
【特許文献２】特開平１０−７２７４０号公報
【特許文献３】特許第４５８４７６２号公報
【特許文献４】国際公開第９９／３１３０９号
【発明の概要】
【発明が解決しようとする課題】
【０００４】
しかし、合成繊維は、熱が籠りやすく発汗性に劣る。このため、合成繊維と再生繊維が組み合わされた織物を裏地とする衣服を着た場合には、吸汗時に裏地が肌に貼り付いてベタツキを感じやすい等の原因により、清涼感に欠けるという問題がある。あるいは、合成繊維製またはウール製のシャツを着た上に、合成繊維製の生地を裏地とする上着を着た場合には、シャツと裏地とで互いの繊維が擦れ合って静電気が生じやすい。静電気が生じると、裏地を介してシャツと上着が引っ付くから、体を動かしにくくなって不快感が生じ、さらに、上着を脱ぐとき等に放電現象が起こるから一層不快感を増すこととなる。
【０００５】
上記した問題に鑑み、本発明の課題は、清涼感が良く、ベタツキ軽減効果があり、衣服の着心地を高めることができる裏地用の生地と、前記生地を裏地として備える衣服を提供することにある。
【課題を解決するための手段】
【０００６】
上記した課題を解決するために、本発明に係る生地は、裏地用の生地であって、前記生地は、和紙糸と補強糸が交織された織物により形成されるか、又は前記和紙糸と前記補強糸が交編された経編物により形成され、前記和紙糸は、和紙がテープ状にスリットされたスリット和紙が加撚されて成る単糸、２本以上の前記単糸が組み合わされて成る糸、および、１本以上の前記スリット和紙と１本以上の補助糸が組み合わされて成る複合糸からなる群より選ばれた１種以上の糸であり、前記補助糸は、前記スリット和紙と組み合わされて前記複合糸を形成させるために用いられる、長繊維、及びスパン糸からなる群より選ばれた１種以上の糸であり、前記補強糸は、前記和紙糸と交織または交編させるために用いられる、長繊維、及びスパン糸からなる群より選ばれた１種以上の糸であり、前記織物または前記経編物における前記スリット和紙の含有量が２０重量％以上かつ８０重量％以下である生地である。
【０００７】
あるいは、本発明に係る生地は、裏地用の生地であって、前記生地は、和紙糸で織られた織物により形成されるか、又は前記和紙糸で編まれた経編物により形成され、前記和紙糸は、和紙がテープ状にスリットされたスリット和紙を１本以上と補助糸が１本以上とが組み合わされて成る複合糸であるか、または、前記スリット和紙が加撚されて成る単糸、及び２本以上の前記単糸が組み合わされて成る糸からなる群より選ばれた１種以上の糸ならびに前記複合糸であり、前記補助糸は、前記スリット和紙と組み合わされて前記複合糸を形成させるために用いられる、長繊維、及びスパン糸からなる群より選ばれた１種以上の糸であり、前記織物または前記経編物における前記スリット和紙の含有量が２０重量％以上かつ８０重量％以下である生地である。
【０００８】
本発明に係る生地における前記複合糸は、１本以上の前記単糸と、１本以上の前記補助糸と、が合撚されて成る合撚糸であり得る。
【０００９】
本発明に係る生地における前記複合糸は、１本の前記スリット和紙の外周または２本以上の当該スリット和紙が束ねられた外周に、前記補助糸が１本以上巻き付けられて成るカバリング糸であり得る。
【００１０】
本発明に係る生地において、前記織物がメッシュ織物であり、前記経編物がメッシュ編物であり得る。
【００１１】
本発明に係る衣服は、裏地を備える衣服であって、前記裏地が、本発明に係る生地から成るか、又は前記生地を含んで構成された衣服である。
【発明の効果】
【００１２】
本発明に係る生地によれば、和紙糸を用いて織られた織物により形成されるか、又は和紙糸を用いて編まれた経編物により形成されている。この和紙糸の素材である和紙は、身体から発汗した汗を吸い取りやすい。このため、本発明に係る生地を裏地として備える衣服を着たときには、蒸れを感じにくいから、清涼性が良く、ベタツキ軽減効果が得られる。また、和紙に特有な心地よい肌感覚が得られ、薄くて軽い裏地が得られる。和紙を含んで構成された生地は、静電気をほとんど発生させないため、静電気に伴う不快感は生じにくい。したがって、本発明に係る生地によれば、着心地を高めることができる衣服（例えば、スーツ、ジャケット等の洋服）に適した裏地用の生地が提供される。
【００１３】
本発明に係る衣服によれば、本発明に係る生地から成る裏地を備えるか、又は前記生地を含んで成る裏地を備える。このため、同様の理由により、清涼感が良く、ベタツキ軽減効果があり、着心地を高められた衣服を提供することができる。例えば、本発明に係る生地を裏地として備えることにより、清涼性が良くてベタツキ感のないスポーツ用ウィンドブレーカーが提供される。
【図面の簡単な説明】
【００１４】
【図１】（ａ）、（ｂ）、（ｃ）、及び（ｄ）は、それぞれ本発明に係る生地に用いられる織物での組織図の例を示す。組織図中の〇印は、和紙糸を示す。組織図中で他の無印の箇所は、補強糸を示す。
【図２】本発明に係る生地に用いられる織物の一例での組織図を示す。組織図中の〇印は、和紙糸を示す。組織図中で他の無印の箇所は、補強糸を示す。
【図３】本発明に係る裏地に用いられる織物の他の一例である組織図を示す。組織図中の〇印は、和紙糸を示す。組織図中で他の無印の箇所は、補強糸を示す。
【図４】実施例８に係る生地（メッシュ経編物）の一部を写した写真である。
【発明を実施するための形態】
【００１５】
＜本発明に係る生地の第１実施形態＞
本発明に係る生地の第１実施形態（以下「本生地１」という。）は、和紙糸と補強糸が交織された織物により形成された生地であるか、または、和紙糸と補強糸が交編された経編物により形成された生地である。本生地１は、所定の形状に縫製されて、衣服の裏地として用いられる。
【００１６】
本生地１で用いられる和紙糸は、その素材として和紙が用いられた糸である。和紙に適した原料植物として、例えば、こうぞ、みつまた、雁皮、マユミ、クララ、フキ、麻類、又は笹などの植物が挙げられる。麻類として、例えば、亜麻の茎部、苧麻の茎部、黄麻の茎部、洋麻の茎部、大麻の茎部、マニラ麻の葉部、又はサイザル麻の葉部などが挙げられる。なお、一般的に和紙は、比較的に長い植物繊維を有するため薄くても強靭であり、長持ちしやすく、独特の風合いを有するといわれている。このような品質の良い和紙が得られやすい適度な繊維長を有する観点から、和紙の製造に用いられる主な原料植物は、こうぞ、みつまた、雁皮、マニラ麻の葉部、及びサイザル麻の葉部からなる群より選ばれた１種以上の植物であるのが好ましい。例えば、マニラ麻の葉脈に由来するアバカ繊維や、サイザル麻の葉脈に由来するサイザル繊維において、その短繊維長は３ｍｍ以上かつ１０ｍｍ以下程度といわれている。
【００１７】
和紙は、１種以上の原料植物を叩解して得られる繊維を主成分とするスラリー状になった原料組成物を、漉いて作られる紙である。ここでの「主成分」とは、上記したような品質の良い和紙を得る観点から、スラリー状である原料組成物を乾燥させて得られる乾燥組成物において、原料植物が叩解されて得られた繊維の含有量が７０重量％以上を占めることを意味する。同様の観点から、前記乾燥組成物において、原料植物が叩解されて得られた繊維の含有量は、好ましくは９０重量％以上、さらに好ましくは１００重量％である。また、和紙の原料組成物では、乾燥させた場合での含有量が０重量％よりも多くかつ３０重量％以下の範囲内で、例示した原料植物（例えば、みつまた等）以外に由来する繊維などを含有しても良い。例えば、和紙の原料組成物には、レーヨン等の再生繊維が含有されても良い。
【００１８】
強靭で長持ちしやすく和紙に独特な風合いを得やすい観点から、本生地１で和紙糸の原料として用いられる和紙は、ＪＩＳ  Ｐ  ８２２６−２：２０１１（ＩＳＯ  １６０６５−２：２００７）で規定された「パルプ−光学的自動分析法による繊維長測定方法−第２部：非偏向法」に準拠した測定方法により、次の式１により算出される長さ加重平均繊維長Ｌ１が、好ましくは３．０ｍｍ以上のものであり、さらに好ましくは５．０ｍｍ以上のものである。
【００１９】
【数１】
2020079455.tif 000002
Ｌ１    長さ加重平均繊維長（length-weighted mean length）
ｎｉ    原料組成物において、ｉ番目の長さ範囲にある繊維の本数
ｌｉ    ミリメートルで表示したｉ番目の長さ範囲の中心値
Σｎｉ    原料組成物に含有される繊維の全本数
Σｎｉｌｉ    全ての長さ範囲について計算したｎｉｌｉの積の総和
【００２０】
上記した式１により長さ加重平均繊維長Ｌ１を算出する際には、和紙に含有される全ての繊維の粗度（単位長さあたりの重量）が同じであると仮定して算出する。なお、西洋紙の原料として用いられる針葉樹パルプでは、一般的にその繊維長は約２ｍｍ以下であり、平均で０．７ｍｍ程度である。原料植物として針葉樹または広葉樹を用いるのであっても和紙を製造するのは不可能ではないが、この場合に得られる和紙での長さ加重平均繊維長Ｌ１が３．０ｍｍ以上となるように、比較的に繊維長が長い針葉樹または広葉樹を原料植物として選定して用いるのが好ましい。一方、原料植物としてこうぞ又はみつまたが用いられて得られた和紙では、その繊維長が例えば７ｍｍ程度であるといわれている。このため、例えば、こうぞ又はみつまた等の繊維長が長い植物を主な原料植物として、これに針葉樹または広葉樹などの繊維長が長くない植物を副次的な原料植物として少量組み合わせて和紙を製造するのであれば、長さ加重平均繊維長Ｌ１が３．０ｍｍ以上である和紙を製造可能である。
【００２１】
本生地１では、和紙が長尺細幅（テープ状）にスリットされて得られる和紙切片（以下「スリット和紙」という。）が加撚されて成る単糸、および、この単糸が２本以上組み合わされて成る糸（例えば、双糸、又は三子糸など）からなる群より選ばれた１種以上の糸を、和紙糸として用いる。換言すれば、本生地１で用いられる和紙糸は、加撚されたスリット和紙、又は加撚されたスリット和紙が２本以上組み合わされて成る糸（双糸、三子糸など）である。製造効率が良い観点から、スリット和紙は、帯状の和紙がその長手方向に沿って長尺細幅にスリットされて得られる和紙切片であるのが好ましい。和紙の厚みに応じて、スリットの幅を適宜調節するのが良い。
【００２２】
スリットされる前の和紙の目付は、品質の良いスリット和紙や和紙糸を作りやすい観点から、好ましくは１０ｇ／ｍ2以上かつ３０ｇ／ｍ2以下であるが、この範囲を超えて目付けが大きい和紙やこの範囲を下回る目付けが小さい和紙からスリット和紙を作るのも不可能ではない。切れにくい和紙糸を得る観点から、スリットの方向は、和紙を構成する繊維の方向に可能な限り沿っているのが好ましい。糸として十分な強度を持たせる観点から、スリット和紙での短手方向の幅は、好ましくは０．８ｍｍ以上、さらに好ましくは１．０ｍｍ以上である。和紙糸を得るための中間原料として扱いやすい観点から、スリット和紙での短手方向の幅は、好ましくは３０ｍｍ以下、さらに好ましくは２０ｍｍ以下である。
【００２３】
本生地１でのスリット和紙の含有量は、２０重量％以上かつ８０重量％以下である。なお、スリット和紙の含有量が２０重量％未満である場合での生地は、清涼感に劣り、ベタツキの軽減効果が不足し、裏地として好ましくないものになる。また、スリット和紙の含有量が８０重量％よりも多い場合の生地は、和紙に特有なざらつき感が出やすいから、生地の滑りやすさが不足して、裏地として着用されたときに体形に沿いにくくなるだけでなく、耐洗濯性が悪化するおそれもある。本生地１でのスリット和紙の含有量は、清涼感やベタツキ軽減効果を更に得られやすい観点から、好ましくは３０重量％以上、さらに好ましくは４０重量％以上である。本生地１でのスリット和紙の含有量は、更に滑らかで耐洗濯性に優れる観点から、好ましくは７０重量％以下、さらに好ましくは６０重量％以下である。
【００２４】
製造コストを安価に抑える観点からは、本生地１で、加撚されたスリット和紙そのままである単糸を和紙糸として扱うのが好ましい。裏地に適した風合いを有する生地を得やすい観点、及び和紙に特有なざらつき感を抑える観点から、和紙糸は、太すぎず細すぎないのが良い。同様の観点から、和紙糸の線密度（単位長さ当たりの重量）は、好ましくは１／１０（ｇ／ｍ）以下、さらに好ましくは１／３０（ｇ／ｍ）以下、さらにより好ましくは１／６０（ｇ／ｍ）以下である。同様の観点から、和紙糸の線密度は、好ましくは１／８０（ｇ／ｍ）以上、さらに好ましくは１／７０（ｇ／ｍ）以上、さらにより好ましくは１／６５（ｇ／ｍ）以上である。
【００２５】
上記した線密度をメートル番手（糸の重量１ｇあたりの長さ（ｍ））で換言すると、和紙糸は、単糸で８０番手（１／８０）から１０番手（１／１０）までの範囲内が好ましい。なお、メートル番手の表記での「１／」は、単糸であることを意味する。以下、線密度またはメートル番手の数値をｄｔｅｘ（糸の長さ１０，０００ｍあたりの重量（ｇ））に換算して示す場合には、小数第二位以下を四捨五入して切り上げ又は切り捨てした数値を示す。本生地１での和紙糸（単糸）の繊度は、ｄｔｅｘで換算すると、好ましくは１２５ｄｔｅｘ以上かつ１，０００ｄｔｅｘ以下、さらに好ましくは１４２．９ｄｔｅｘ以上かつ３３３．３ｄｔｅｘ以下、さらにより好ましくは１５３．８ｄｔｅｘ以上かつ１６６．７ｄｔｅｘ以下である。
【００２６】
裏地として適度な柔らかさと清涼感を両立させる観点から、和紙糸の撚数Ｔ（回／ｍ）をＴ＝Ｋｗ×√Ｎ（Ｎは和紙糸のメートル番手）とするときに、本生地１での和紙糸の撚係数Ｋｗは５０以上かつ１６０以下であるのが好ましい。あるいは、本生地の表面で均一性が得られやすい観点から、加撚されたスリット和紙（単糸）偶数本を撚り合わせて得られる糸（双糸など）を和紙糸として用いるのが好ましい。
【００２７】
和紙に特有なざらつき感を抑えつつ耐洗濯性を向上させる観点、及び引っ張り強度を向上させる観点から、本生地１は、和紙糸と補強糸が交織または交編されて構成される。ここでの補強糸は、和紙糸と交織させて織物を形成させるか又は和紙糸と交編されて経編物を形成させるために用いられる、長繊維（フィラメント糸）、及びスパン糸からなる群より選ばれた１種以上の糸である。補強糸を構成する繊維として、合成繊維、半合成繊維、再生繊維、及び天然繊維からなる群より選ばれた１種以上の繊維が挙げられる。合成繊維として、例えば、ナイロン繊維、アラミド繊維、ビニロン繊維、ポリアクリロニトリル系繊維、又はポリエステル系合成繊維などが挙げられる。ポリエステル系合成繊維として、例えば、ＰＥＴ（ポリエチレンテレフタレート）繊維などが挙げられる。半合成繊維として、例えば、アセテート繊維などが挙げられる。再生繊維として、例えば、レーヨン等のビスコース繊維が挙げられる。天然繊維として、例えば、絹、綿繊維、又は麻繊維などが挙げられる。
【００２８】
本生地１で用いられる補強糸は、例えば、絹製の長繊維（フィラメント糸）でも良いし、又は天然繊維から選ばれた１種以上の繊維製であるスパン糸でも良い。強度に優れる観点から、本生地１での補強糸は、合成繊維、半合成繊維、及び再生繊維からなる群より選ばれた１種以上の繊維から成る長繊維またはスパン糸であるのが好ましい。あるいは、裏地に適した滑りやすさを得やすい観点から、補強糸は長繊維であるのが好ましい。
【００２９】
裏地に適した風合いを有する生地を得やすい観点から、補強糸は、太すぎず細すぎないのが良い。同様の観点から、補強糸の繊度は、好ましくは３０ｄｔｅｘ以上である。同様の観点に加えて、本生地１の表面になるべく和紙糸を露出させて和紙による吸排湿能を発揮させやすくする観点から、補強糸の繊度は、好ましくは２００ｄｔｅｘ以下、さらに好ましくは１００ｄｔｅｘ以下、さらにより好ましくは５０ｄｔｅｘ以下である。
【００３０】
和紙に特有なざらつき感を抑えつつ耐洗濯性を向上させる観点、及び本生地１の引っ張り強度を向上させる観点から、本生地１での補強糸の含有量は、２０重量％以上かつ８０重量％以下である。更に滑らかで耐洗濯性に優れる観点から、本生地１での補強糸の含有量は、好ましくは３０重量％以上、さらに好ましくは４０重量％以上である。本生地１にスリット和紙をなるべく多く含有させて吸排湿能を発揮させやすい観点から、本生地１での補強糸の含有量は、好ましくは７０重量％以下、さらに好ましくは６０重量％以下である。
【００３１】
本生地１は、和紙糸や補強糸と共に、本発明の目的に反しない程度の少量であれば、例えば、飾り糸などのその他の糸を含んで成るものであっても良い。飾り糸とは、特殊な外観または構造を有する装飾用の糸である。また、本発明の目的に反しない程度の少量であれば、補強糸は、一般的に使用される各種の添加剤などを含有しても良い。ここでの添加剤は、補強糸の生産性を向上させたり補強糸に何らかの特性を付与したりする等の目的で添加されるものであり、例えば、熱安定剤、酸化防止剤、光安定剤、平滑剤、帯電防止剤、可塑剤、又は難燃剤などが挙げられる。
【００３２】
本生地１が織物である場合に、この織物の組織は、通常の織機で製造可能な観点から、平織、綾織、朱子織、摸紗織、又はこれらの変化組織が好ましい。本生地１でどのような織物の組織を採用するかは、裏地としての用途領域や要求特性などによって適宜選定すれば良い。スリット和紙の含有量が２０重量％以上かつ８０重量％以下である生地を設計しやすい観点からは、本生地１は、和紙糸と補強糸が交織された織物により形成されたものであり、この織物の単位組織での経糸および緯糸として各々、Ｍ（Ｍは１以上かつ４以下）本の和紙糸と、Ｎ（Ｎは１以上かつ４以下）本の補強糸と、が配されて平織された織物であるのが好ましい。同様の観点から、ここでのＭは１であるのがさらに好ましい（図１の（ａ）から（ｄ）を参照）。あるいは、ここでのＭが複数（２以上かつ４以下）である場合には、図２又は図３で例示するように、単位組織での経糸および緯糸として各々、複数本の和紙糸同士が隣り合うように配されるのがさらに好ましい。同様の観点から、ここでのＮが複数（２以上かつ４以下）である場合には、図２又は図３で例示するように、単位組織での経糸および緯糸として各々、複数本の補強糸同士が隣り合うように配されるのがさらに好ましい。
【００３３】
同様の観点に加えて、裏地として適した平滑性と吸放湿性を両立させやすい観点から、本生地１は、その補強糸として長繊維が用いられて、図１の（ｂ）から（ｄ）に示すように織物の単位組織での経糸および緯糸として各々、１本の和紙糸と、２本以上かつ４本以下の長繊維（補強糸）と、が配されて平織された織物により形成されたものであるが、さらにより好ましい。
【００３４】
本生地１が経編物である場合に、この経編物の組織は、公知の経編機を用いて製造可能な組織が好ましい。本生地１でどのような経編物の組織を採用するかは、編成性や、裏地としての用途領域、要求特性などによって適宜選定すれば良い。ここでの経編物は、例えば、緯糸挿入トリコットであっても良いし、レース編機を用いて交編された編レースであっても良い。
【００３５】
清涼感に優れる観点から、本生地１は、メッシュ織物で形成された生地であるか、又はメッシュ編物で形成される生地であるのが好ましい。メッシュ織物またはメッシュ編物は、メッシュ状であるために、一般的な衣料用の織物または編物と比べて、糸と糸の間隔が大きくて通気性に優れた織物または編物である。メッシュ編物は、例えば、トリコット編機またはラッシェル編機などにより製造可能である。メッシュ編物の編組織として、例えば、アトラス編、又はコード編などが挙げられる。メッシュ織物またはメッシュ編物により形成された場合の本生地１は、糸と糸の間を空気が通過しやすいため、スリット和紙による吸湿性や放湿性が更に発揮されやすい構造になっている。このため、メッシュ織物またはメッシュ編物により形成された場合の本生地１は、例えば、夏用の清涼感に優れた衣服の裏地として適したものになっている。
【００３６】
清涼感を更に強調しやすい観点から、メッシュ織物またはメッシュ編物により形成された場合の本生地１での開口率は、好ましくは５％以上、さらに好ましくは１０％以上である。ここでの開口率は、生地を平面状に広げたときに、生地の面と垂直に入射させた平行光の上面視透光部分（開口）が生地全体に占める割合である。寸法の安定性を高める観点から、メッシュ織物により形成された場合の本生地１での開口率は、好ましくは４０％以下、さらに好ましくは３０％以下である。あるいは、同様の観点から、メッシュ編物により形成された場合の本生地１での開口率は、好ましくは６０％以下、さらに好ましくは５０％以下である。
【００３７】
以上に説明した本生地によれば、和紙糸を用いて織られた織物により形成されるか又は和紙糸を用いて編まれた経編物により形成されており、この和紙糸の素材である和紙は、身体から発汗した汗を吸い取りやすい。このため、本生地１を裏地として備える衣服を着たときには、蒸れを感じにくいから、清涼性が良く、ベタツキ軽減効果が得られる。また、和紙に特有な心地よい肌感覚が得られ、薄くて軽い裏地が得られる。和紙を含んで構成された本生地１は、静電気をほとんど発生させないため、静電気に伴う不快感は生じにくい。したがって、本生地１によれば、着心地を高めることができる衣服（例えば、スーツ、ジャケット等の洋服）に適した裏地用の生地が提供される。
【００３８】
＜本発明に係る生地の第２実施形態＞
本発明に係る生地の第２実施形態（以下「本生地２」という。）は、用いられている和紙糸の構成が異なることを除けば、前述した本生地１と概ね同様の構成である。本生地２は、スリット和紙を含んで成る和紙糸と、補強糸と、が交織された織物により形成されるか、または、スリット和紙を含んで成る和紙糸と、補強糸と、が交編された経編物により形成されている。本生地２を形成する織物または経編物でのスリット和紙の含有量は、２０重量％以上かつ８０重量％以下である。
【００３９】
本生地２での和紙糸は、１本以上のスリット和紙と、１本以上の補助糸と、が組み合わされて成る複合糸である。ここでの補助糸は、スリット和紙と組み合わされて複合糸を形成させるために用いられる、長繊維（フィラメント糸）、及びスパン糸からなる群より選ばれた１種以上の糸である。補助糸を構成する繊維として、合成繊維、半合成繊維、再生繊維、及び天然繊維からなる群より選ばれた１種以上の繊維が挙げられる。本発明の目的に反しない程度の少量であれば、補助糸は、一般的に使用される各種の添加剤などを含有しても良い。添加剤として、例えば、熱安定剤、酸化防止剤、光安定剤、平滑剤、帯電防止剤、可塑剤、又は難燃剤などが挙げられる。なお、前述した補強糸は、和紙糸と交織されて織物を形成させるか又は和紙糸と交編されて経編物を形成させるための糸であるのに対して、補助糸は、スリット和紙と組み合わされて複合糸（スリット和紙を含んで成る和紙糸）を形成させるための糸である点で異なる。
【００４０】
本生地２での補助糸は、強度に優れる観点からは、合成繊維、半合成繊維、及び再生繊維からなる群より選ばれた１種以上の繊維から成る長繊維またはスパン糸が好ましく、裏地に適した滑りやすさを得やすい観点からは長繊維が好ましい。補助糸に所定の強力を有させる観点から、補助糸の繊度は、好ましくは１０ｄｔｅｘ以上、さらに好ましくは１５ｄｔｅｘ以上である。和紙糸の表面になるべくスリット和紙を露出させて、和紙による吸排湿能を発揮させやすくする観点から、補助糸の繊度は、好ましくは４０ｄｔｅｘ以下、さらに好ましくは３５ｄｔｅｘ以下である。
【００４１】
和紙に特有なざらつき感を抑えつつ耐洗濯性を向上させる観点、及び引っ張り強度を向上させる観点から、本生地２での補助糸の含有量は、好ましくは５重量％以上、さらに好ましくは１０重量％以上である。和紙糸にスリット和紙をなるべく多く含有させて吸排湿能を発揮させやすい観点から、本生地２での補助糸の含有量は、好ましくは４０重量％以下、さらに好ましくは３０重量％以下である。
【００４２】
本生地２での和紙糸として、例えば、１本の補助糸の外周または２本以上の補助糸が束ねられた外周に、１本以上のスリット和紙が前記補助糸の長手方向に沿って螺旋状に巻き付けられて成るカバリング糸が挙げられる。この場合のカバリング糸は、スリット和紙から成る和紙糸と比べて、補助糸により強度を高められている。また、この場合のカバリング糸は、その表面にスリット和紙が露出しているから、吸排湿能に優れていため、発汗しやすい条件下で着用する衣服での裏地用の生地として好ましい性状のものになっている。
【００４３】
一方、和紙糸の表面にスリット和紙が露出する程度が抑えられているほど、スリット和紙は摩耗しにくくなる。この観点から、本生地２での和紙糸は、１本のスリット和紙の外周または２本以上のスリット和紙が束ねられた外周に、１本以上の補助糸が前記スリット和紙の長手方向に沿って螺旋状に巻き付けられて成るカバリング糸であるのが好ましい。この場合にカバリング糸を構成するスリット和紙は、加撚された状態でその外周に補助糸を巻き付けられたものでも良いし、双糸などの状態で周囲に補助糸を巻き付けられたものでも良い。
【００４４】
スリット和紙が和紙糸の表面に露出する程度を抑えてスリット和紙を摩耗しにくくする観点に加えて、本生地２の表面が均一で優美な外観になりやすい観点から、本生地２での和紙糸は、１本の加撚されていないスリット和紙の外周に、Ｓ巻きされた補助糸の本数とＺ巻きされた補助糸の本数が同数になるように、前記スリット和紙の長手方向に沿って偶数本の補助糸がそれぞれ螺旋状に巻き付けられて成るカバリング糸であるのがさらに好ましい。この場合のカバリング糸では、同様の観点から、Ｓ巻きされた補助糸での巻き数と、Ｚ巻きされた補助糸での巻き数と、が実質的に同数であるのがさらにより好ましい。
【００４５】
あるいは、和紙糸の強度が高くなり切れにくくなる観点、及び裏地として適した風合いの生地を得やすい観点から、本生地２での和紙糸は、加撚されていないスリット和紙を１本以上と、補助糸を１本以上と、が合撚されて成る合撚糸であっても良い。同様の観点から、本生地２での和紙糸は、加撚されたスリット和紙（単糸）を１本以上と、補助糸を１本以上と、が合撚されて成る合撚糸であるのが好ましい。
【００４６】
和紙糸になるべく多くスリット和紙を含有させて吸排湿能を発揮させやすい観点から、本生地２での和紙糸においてスリット和紙が占める重量比（スリット和紙の重量／和紙糸の重量）は、好ましくは０．３０以上、さらに好ましくは０．５０以上である。和紙に特有なざらつき感を抑えつつ耐洗濯性を向上させることと、本生地２の引っ張り強度を向上させることを両立させる観点から、前記重量比（スリット和紙の重量／和紙糸の重量）は、好ましくは０．９０以下、さらに好ましくは０．８０以下である。その他、本生地２について好ましい事項などは、本生地１について前述したのと同様である。
【００４７】
＜本発明に係る生地の第３実施形態＞
本発明に係る生地の第３実施形態（以下「本生地３」という。）は、補強糸が用いられていない点を除けば、前述した本生地２と同様の構成である。本生地３は、和紙糸で織られた織物により形成されるか、又は和紙糸で編まれた経編物により形成される。本生地３で用いられる和紙糸は、前述した本生地２で説明した複合糸である。この複合糸は１本以上のスリット和紙と１本以上の補助糸が組み合わされて成ることにより、本生地３を形成する織物または経編物におけるスリット和紙の含有量が２０重量％以上かつ８０重量％以下である。本生地３での補助糸の含有量は、例えば、２０重量％以上かつ８０重量％以下である。本生地３は和紙糸の他に、本発明の目的に反しない限りの少量であれば、飾り糸などのその他の糸を含んで成るものでもあっても良い。その他、本生地３について好ましい事項などは、補強糸に関する事項を除いて、本生地１や本生地２について前述したのと同様である。
【００４８】
本生地２と比べて本生地３は、補強糸が用いられておらず、スリット和紙を含んで成る和紙糸から実質的に成るため、更に表面が均一になった生地を得られやすい観点から好ましい。同様の理由により、本生地２と比べて本生地３は、スリット和紙による吸排湿能が発揮されやすいため、発汗しやすい条件下で着用する衣服の裏地用として適している観点からも好ましい。
【００４９】
本発明に係る生地は、本発明の目的に反しない限り、スリット和紙から成る和紙糸（単糸、双糸など）と、スリット和紙を含んで成る和紙糸（複合糸）と、の両方を含んで構成された形態であっても良い。つまり、本発明に係る生地で用いられる和紙糸は、１本のスリット和紙が加撚されて成る単糸、この単糸が２本以上組み合わされて成る糸（例えば双糸）、および、１本以上のスリット和紙と１本以上の補助糸が組み合わされて成る複合糸からなる群より選ばれた１種以上の糸であっても良い。本発明に係る生地は、本発明の目的に反しない限り、スリット和紙から成る和紙糸（単糸、双糸など）と、スリット和紙を含んで成る和紙糸（複合糸）と、補強糸と、が交織された織物により形成されるものか又は交編された経編物により形成されるものであって良い。これらの場合での複合糸として、本発明の目的に反しない限り、前述した本生地２で説明したカバリング糸と合撚糸が併用されても良い。
【００５０】
＜衣服＞
本発明に係る衣服（以下「本衣服」という。）は、本発明に係る生地から成る裏地を備えるか、又は前記生地を含んで構成された裏地を備える衣服である。本衣服での前記生地は、裏地として適するように所定の形状に縫製された状態で、本衣服の裏側に配される。なお、衣服とは、身にまとう物であり、例えば、洋服、和服、又は民族服などが挙げられる。
【００５１】
和服や民族服と比べて、洋服は、夏季に日常的に高温多湿の雰囲気下で着用されて、清涼性や着心地の良さが求められる場合が多い。この観点から、本衣服は、好ましくは、本発明に係る生地から成る裏地を備える洋服であるか、又は前記生地を含んで構成された裏地を備える洋服である。洋服は、西洋風の衣服であり、例えば、トップス、ズボン、スカート、ドレス、背広、制服、又はアウターウェアなどが挙げられる。
【００５２】
本衣服によれば、裏地として本発明に係る生地を備えるため、清涼感が良く、ベタツキ軽減効果があり、着心地を高められた衣服を提供することができる。本衣服によれば、例えば、裏地として前記生地を備えることにより、清涼性が良くてベタツキ感のないスポーツ用ウィンドブレーカーが提供される。
【００５３】
後述する袈裟の例で説明するように、本発明に係る生地は、裏地を備えていない衣服の表地として用いられた場合にも、清涼感が良く、ベタツキ軽減効果があり、着心地を高めることができる衣服を提供可能である。この理由から、本衣服は、さらに好ましくは、表地と裏地を備える洋服であって、この表地と裏地の各々が本発明に係る生地から成るか又は前記生地を含んで構成された洋服である。
【００５４】
その他、本発明は、その趣旨を逸脱しない範囲で当業者の知識に基づいて種々なる改良、修正または変形を加えた態様で実施できる。同一の作用または効果が生じる範囲内で、いずれかの発明特定事項を他の技術に置換した形態で本発明を実施しても良い。
【実施例】
【００５５】
原料植物としてマニラ麻の葉部が用いられて、常法により製造された、アバカ繊維製の和紙を準備した。以下の実施例１から実施例８では、この和紙を任意の幅でスリットして、得られた切片であるスリット和紙を用いた。
【００５６】
＜実施例１＞
スリット和紙を加撚（１，０５０回／ｍ、Ｚ撚り）して、メートル番手で表すと６０番手（１／６０）である（１６６．７ｄｔｅｘである）、加撚されたスリット和紙（単糸）（以下「和紙糸（Ａ）」という。）を得た。また、３３．３ｄｔｅｘであるＰＥＴ製の長繊維（以下「補強糸（Ａ）」という。）を準備した。経糸および緯糸としてそれぞれ和紙糸（Ａ）と補強糸（Ａ）を用いて図２に示す組織図にて製織し、常法により仕上げ加工して、目付けが７０ｇ／ｍ２である実施例１に係る生地を得た。次の表１では、この実施例１に係る生地、後述する実施例２から実施例８に係る生地、及び後述する比較例１に係る生地について、スリット和紙の含有量などをまとめて示す。
【００５７】
【表１】
2020079455.tif 000003
【００５８】
常法により、実施例１に係る生地から成る裏地を備えるジャケットを試作した。このジャケットを着用したところ、従来であれば発汗を感じるような高温多湿の雰囲気下でも、裏地が肌に貼り付くことがほとんどなく、ベタツキを感じず、清涼感に富んでいた。また、常法により実施例１に係る生地から実質的に成る袈裟を試作して僧侶に着用してもらったところ、従来であれば長時間のお勤めで発汗を感ずるような条件下でも、袈裟は肌に貼り付くことがほとんどなく、ベタツキを感じず、清涼感に富んでいた。
【００５９】
＜実施例２＞
スリット和紙を加撚（１，０５０回／ｍ、Ｚ撚り）して、メートル番手で表すと５６番手である（１７８．６ｄｔｅｘである）、加撚されたスリット和紙（単糸）（以下「和紙糸（Ｂ）」という。）を得た。また、５５．６ｄｔｅｘであるＰＥＴ製の長繊維（以下「補強糸（Ｂ）」という。）を準備した。経糸および緯糸としてそれぞれ和紙糸（Ｂ）と補強糸（Ｂ）を用いて図２に示す組織図にて製織し、常法により仕上げ加工して、目付けが７０ｇ／ｍ２である実施例２に係る生地（メッシュ織物）を得た。この生地での織密度は、経３４６本／１０ｃｍ、緯３２３本／１０ｃｍであった。この生地（メッシュ織物）による裏地の開口率は１６％であった。
【００６０】
常法により、実施例２に係る生地から成る裏地を備えるジャケットを試作した。このジャケットを着用したところ、従来であれば発汗を感じるような高温多湿の雰囲気下でも、生地が肌に貼り付くことがほとんどなく、ベタツキを感じず、清涼感に富んでいた。また、常法により実施例２に係る生地から実質的に成る袈裟を試作して僧侶に着用してもらったところ、従来であれば長時間のお勤めで発汗を感ずるような条件下でも、袈裟は肌に貼り付くことがほとんどなく、ベタツキを感じず、清涼感に富んでいた。
【００６１】
＜実施例３＞
メートル番手で表すと８６番手（１／８６）である（１１６．３ｄｔｅｘである）、加撚されていないスリット和紙を準備した。また、２２．２ｄｔｅｘであるＰＥＴ製の長繊維（以下「補助糸（Ｃ）」という。）と、前述した補強糸（Ａ）を準備した。準備した１本のスリット和紙の周囲に、１本の補助糸（Ｃ）を巻き付け（７００回／ｍ、Ｚ巻き）、更にその周囲にもう１本の補助糸（Ｃ）を巻き付けて（７００回／ｍ、Ｓ巻き）、カバリング糸（以下「和紙糸（Ｃ）」という。）を得た。この和紙糸（Ｃ）は、メートル番手で表すと６０番手（１／６０）程度（１６６．７ｄｔｅｘ程度）であった。経糸および緯糸としてそれぞれ和紙糸（Ｃ）と補強糸（Ａ）を用いて図２に示す組織図にて製織し、常法により仕上げ加工して、目付けが６４ｇ／ｍ２である実施例３に係る生地を得た。
【００６２】
前述した実施例１や実施例２と同様に、裏地として実施例３に係る生地を備えるスーツ及び普段着を試作してそれぞれ着用したところ、従来であれば発汗を感ずるような高温多湿の雰囲気下でも、裏地が肌に貼り付くことがほとんどなく、ベタツキを感じず、清涼感に富んでいた。また、常法により実施例３に係る生地から実質的に成る袈裟を試作して僧侶に着用してもらったところ、従来であれば長時間のお勤めで発汗を感ずるような条件下でも、袈裟は肌に貼り付くことがほとんどなく、ベタツキを感じず、清涼感に富んでいた。
【００６３】
＜実施例４＞
経糸および緯糸として和紙糸（Ｂ）と補強糸（Ｂ）をそれぞれ用いて図３に示す組織図にて製織し、常法により仕上げ加工して、目付けが７９ｇ／ｍ２である実施例４に係る生地を得た。常法により、この生地から成る裏地を備えるスポーツ用ウィンドブレーカーを試作した。このウィンドブレーカーを着用したところ、従来であれば発汗を感ずるような高温多湿の雰囲気下でも、裏地が肌に貼り付くことがほとんどなく、ベタツキを感じず、清涼感に富んでいた。
【００６４】
＜実施例５＞
前述した和紙糸（Ｃ）を準備した。また、１６６．７ｄｔｅｘであるＰＥＴ製の長繊維（以下「補強糸（Ｅ）」という。）を準備した。和紙糸（Ｃ）と補強糸（Ｅ）の本数比率がこの順で１：２になるように交編して逆ハーフ組織の経編物を作製し、常法により仕上げ加工して実施例５に係る生地を得た。常法により、この生地から成る裏地を備えるジャケットを試作した。このジャケットを着用したところ、幾らか発汗したように感じたが、生地が肌に貼り付きにくかったため、あまりベタツキを感じられなかった。
【００６５】
＜実施例６＞
目付が１０ｇ／ｍ２である和紙を１．０ｍｍ幅でスリットして、加撚されていないスリット和紙を得た。また、前述した補助糸（Ｃ）と、２２．２ｄｔｅｘであるＰＥＴ製の長繊維（以下「補強糸（Ｆ）」という。）を準備した。１本のスリット和紙の周囲に、１本の補助糸（Ｃ）を巻き付け（７００回／ｍ、Ｚ巻き）、更にその周囲にもう１本の補助糸（Ｃ）を巻き付けて（７００回／ｍ、Ｓ巻き）、カバリング糸（以下「和紙糸（Ｆ）」という。）を得た。この和紙糸（Ｆ）は、メートル番手で表すと６５番手（１／６５）程度（１５３．８ｄｔｅｘ程度）であった。経糸および緯糸としてそれぞれ和紙糸（Ｆ）と補強糸（Ｆ）を用いて図２に示す組織図にて製織し、常法により仕上げ加工して、目付けが７２ｇ／ｍ２である実施例６に係る生地を得た。常法により、この生地から成る裏地を備えるスポーツ用ウィンドブレーカーを試作した。このウィンドブレーカーを着用したところ、従来であれば発汗を感ずるような高温多湿の雰囲気下でも、裏地が肌に貼り付くことがほとんどなく、ベタツキを感じず、清涼感に富んでいた。
【００６６】
＜実施例７＞
目付が１０ｇ／ｍ２である和紙を１．２ｍｍ幅でスリットして、加撚されていないスリット和紙を得た。また、前述した補助糸（Ｃ）と、５５．６ｄｔｅｘであるキュプラ（以下「補強糸（Ｇ）」という。）を準備した。１本のスリット和紙の周囲に、１本の補助糸（Ｃ）を巻き付け（６００回／ｍ、Ｚ巻き）、更にその周囲にもう１本の補助糸（Ｃ）を巻き付けて（６００回／ｍ、Ｓ巻き）、カバリング糸（以下「和紙糸（Ｇ）」という。）を得た。この和紙糸（Ｇ）は、メートル番手で表すと５６番手（１／５６）程度（１７８．６ｄｔｅｘ程度）であった。経糸および緯糸としてそれぞれ和紙糸（Ｇ）と補強糸（Ｇ）を用いて図１（ｃ）に示す組織図にて製織し、常法により仕上げ加工して、目付けが１２２ｇ／ｍ２である実施例６に係る生地を得た。常法により、この生地から成る裏地を備える背広（折り襟の上着、及びこれと共地のズボン）を試作した。この背広を着用したところ、幾らか発汗したように感じたが、生地が肌に貼り付きにくかったため、あまりベタツキを感じられなかった。
【００６７】
＜実施例８＞
目付が１０ｇ／ｍ２である和紙を１．５ｍｍ幅でスリットして、加撚されていないスリット和紙を得た。また、３３．３ｄｔｅｘであるＰＥＴ製の長繊維（以下「補助糸（Ｈ）」という。）と、８３．３ｄｔｅｘであるＰＥＴ製の長繊維（以下「補強糸（Ｈ）」という。）を準備した。１本のスリット和紙の周囲に、１本の補助糸（Ｈ）を巻き付け（６００回／ｍ、Ｚ巻き）、更にその周囲にもう１本の補助糸（Ｈ）を巻き付けて（６００回／ｍ、Ｓ巻き）、カバリング糸（以下「和紙糸（Ｈ）」という。）を得た。この和紙糸（Ｈ）は、メートル番手で表すと４２番手（１／４２）程度（２３８．１ｄｔｅｘ程度）であった。レース編機により、この和紙糸（Ｈ）を振り糸として補強糸（Ｈ）と交編させて、常法により仕上げ加工して、目付けが７５ｇ／ｍ２である実施例８に係る生地を得た。この生地は、図４に示すように、メッシュ経編物である。
【００６８】
常法により、実施例８に係る生地から成る裏地を備えるジャケットを試作した。また、常法により、実施例８に係る生地から成る裏地を備える背広（折り襟の上着、及びこれと共地のズボン）を試作した。このジャケットを着用した場合や、この背広を着用した場合には、従来であれば発汗を感ずるような高温多湿の雰囲気下でも、裏地が肌に貼り付くことがほとんどなく、ベタツキを感じず、清涼感に富んでいた。
【００６９】
＜比較例１＞
実施例１での和紙糸（Ａ）に代えて、１６６．７ｄｔｅｘであるＰＥＴ製の長繊維を用いた他は、実施例１と同様にして目付けが７０ｇ／ｍ２である生地を得た。常法により、この生地から成る裏地を備えるジャケットを試作した。このジャケットを実施例１と同様に高温多湿の雰囲気下で着用したところ、発汗により生地が肌に貼り付く感じとベタツキを感じたため、清涼感に欠けており、早くジャケットを脱ぎたくなった。
【図１】
2020079455.tif 000004
【図２】
2020079455.tif 000005
【図３】
2020079455.tif 000006
【図４】
2020079455.tif 000007
【手続補正書】
【提出日】平成30年12月3日(2018.12.3)
【手続補正１】
【補正対象書類名】明細書
【補正対象項目名】００５７
【補正方法】変更
【補正の内容】
【００５７】
【表１】
2020079455.tif 000008